상기 몰리브덴 함유 페이스트 층 의 두께 는 , 상기 발 광관 본체 의 크기 , 형상 등 에 따라 다르 지만 , 통상 0 . 013 ∼ 0 . 625 mm , 바람직 하 게 는 0 . 0625 ∼ 0 . 25 mm 로 하 는 것 이 접합 강도 의 관점 에서 바람직 하 다 . 상기 세 관부 의 내벽 표면 위 및 상기 전극 지 지체 의 표면 위 의 쌍방 에 도포 하 는 경우 에 는 , 양자 의 페이스트 층 의 합계 가 상기 범위 에 있 는 것 이 바람직 하 다 .